(57)【特許請求の範囲】
【請求項１】
木製構造部材の木口から該構造部材長手方向に延びる下孔にラグスクリューを螺着させる方法において、
前記木製構造部材は、杉といった春材の粗い木種の長尺材であり、
前記下孔は有底長孔であって、前記ラグスクリューの谷径に等しいかそれより大きいサイズの外径をもったドリルによって形成され、
形成されたその下孔には、前記ラグスクリューとねじピッチは同じであるが、谷径はラグスクリューの谷径と等しいかそれよりは大きいサイズであり、外径はラグスクリューの外径より大きくしたサイズのタップが立てられ、
下孔に形成された螺旋溝間の円筒状壁面における粗質な春材をはじめ春材よりも硬質の秋材もかき乱しにより削り取りつつ該タップを引き抜き、
タップ抜け有底孔の開口近傍部に接着剤を注入し、
前記ラグスクリューをタップ抜け有底孔に螺進させつつラグスクリュー先端部により前記接着剤を孔内で押散して、タップ抜け有底孔とラグスクリューとの間に接着剤を充満させ、
かき乱し面に膠着して形成された接着剤固化層でもってねじ抜け耐力の向上が図られるとともに、タップ抜け有底孔内にラグスクリューの歯面との間にガタの生じない雌ねじが形成され、前記下孔にラグスクリューを不動状態にしておくことができるようにしたことを特徴とするラグスクリューの木製構造部材螺着方法。
【発明の詳細な説明】
【技術分野】
【０００１】
本発明はラグスクリューの木製構造部材螺着方法に係り、詳しくは、丸太材を用いてトラス構造物を構築できるようにするため、丸太材をノードに接合する継手部材を金属製とした場合でも、丸太材を強固に締結しておくことができるラグスクリュー螺着方法の改良に関する。これは、木製構造部材としてとりわけ緻密度の低い材質の木材が用いられる場合に好適となるラグスクリュー螺着法を提供するものである。
【背景技術】
【０００２】
長尺な丸太材を木製構造部材として採用し、これをノード（節点部材）を介して三角形状に順次接続するトラス構造物も多く見られるようになってきている。木製構造部材としては材質の堅い檜等が採用される。これは、ノードとの間に介在される継手部材が接合強度の向上を指向した金属製とされることから、少しでも耐力のある素材を選定しておこうとの配慮によるものである。
【０００３】
木製構造部材に継手部材を取りつけるためには長尺なラグスクリュー（木ねじ）が使用されるが、その例の一つが特開２００５−９７８３８に記載されている。図１３をもとにして述べれば、継手部材２１はノード２２との接合機構２３および木製構造部材２４との接合機構２５からなり、両接合機構２３，２５はねじ締結により一体化される。接合機構２３は特開昭６３−５１５３９号公報をはじめとして多くの種類が特許公報によってよく知られたものとなっているので、その説明は省く。図１４に示すように、接合機構２５は木製構造部材の長手方向に螺着される何本かのラグスクリュー１と、木口１０の保護と接合機構２３のエンドコーン２６とのねじ締結を図る周ねじ２７を備えたエンドディスク９とで構成される。
【０００４】
ところで、ラグスクリュー１の木製構造部材２４への螺着は、木製構造部材に予めあけられた下孔にラグスクリューをインパクトレンチによりねじ込んで行われる。檜などの堅くて緻密な木質であると螺合面が崩れたり破損することがほとんどないのでラグスクリューとの螺着は確実であり、接合機構２３から接合機構２５を介して軸力が伝達され、ラグスクリューと木製構造部材との間に大きな引張力が働いても、ラグスクリューが木製構造部材からねじ抜けするといったことは起こらない。もちろん、必要に応じて螺着部にはねじロック剤が塗布されるなどして、総じて所望する引抜き耐力を発揮させることは難しいことでない。
【０００５】
ところが、木製構造部材が杉などのように春材が粗大な細膜からなり材質が粗い場合には、下孔のほぼ全面に樹脂製接着剤を筆塗りするなどして螺着部位の強化が図られる。しかし、自ら下孔に螺旋溝を形成しながら螺進するラグスクリューの歯面部での接着剤膜の形成は容易でない結果下孔内面の強化効果が薄れ、従って引張方向ねじ保持力は高くを望み得ないことが多い。塗布するにおいても部材を立てて行わなければならないこと、筆塗りには個人差があって塗膜の厚みが一定しないこと、接着剤が下孔開口の周囲に付着して汚すこと、接着剤としてのエポキシ樹脂の主剤とその硬化剤との調合後の使用可能時間が短く、少量ずつの繰り返しが余儀なくされることなどから、結局は塗布作業性が非常に低く実用的であるとは言いがたい。
【０００６】
ちなみに、上記した継手に限らず、棒材を接合する継手には種々なものがある。例えば特許文献１には、ねじ鉄筋をねじ孔成形した定着金物に螺合させるにあたり、両ねじ間にグラウトを充填することが開示されている。両者のねじ間の隙間がなくなり、締結は強固になるというものである。以上述べたように、ねじロック剤を使用したりグラウトを充填するなどして相互にかみ合うねじのガタや緩みを防止できるようにすることはすでによく知られたものとなっている。
【０００７】
いずれも雌ねじを補強する意図でないゆえ、雄ねじが金属である一方、雌ねじが非金属とりわけ木質材である場合に、具体的には上で触れた柔らかい杉などに金属製ラグスクリューを螺着させるにおいては、ねじロック剤もグラウトも効果的に寄与するものでない。例えば特許文献２にあるように、ラグスクリューに代えて首下の長いボルトを採用し、丸太材にあけた長い孔の奥にナットを埋め込むなどしなければならなくなる。この場合、ナットは長孔の奥で丸太材を横断する空間を設けて挿入されることになるから、その横断孔が埋められるにしても丸太材の中実一体性の損なわれることは否めない。
【先行技術文献】
【特許文献】
【０００８】
【特許文献１】特開平１０−１５９２５７号公報
【特許文献２】特開２００１−２６２７１３
【発明の概要】
【発明が解決しようとする課題】
【０００９】
本発明は上記の問題に鑑みなされたもので、その目的は、雌ねじが形成される木製構造部材が春材の粗質な木種例えば杉である場合でも、その雌ねじを接着剤の固化層により補強してねじ抜け耐力の向上が図られるとともに、雄ねじに対しては雌ねじの歯面との間にガタが残らずラグスクリューの木製構造部材からの緩みが阻止されるラグスクリューの木製構造部材螺着方法を提供することである。
【課題を解決するための手段】
【００１０】
本発明は、木製構造部材の木口からその構造部材長手方向に延びる下孔にラグスクリューを螺着させる方法に適用される。その特徴とするところは、図１、図２を参照して、木製構造部材２４は杉といった春材の粗い木種の長尺材とし、下孔３は有底長孔であって、ラグスクリュー１の谷径ｄL1に等しいかそれより大きいサイズの外径ＤD をもったドリル２によって形成される。形成されたその下孔３には、ラグスクリュー１のねじピッチｐL と同じねじピッチｐT （図３を参照）であるが、谷径ｄT1はラグスクリューの谷径ｄL1に等しいかそれよりは大きいサイズであり、外径ＤT はラグスクリューの外径ＤL より大きくしたサイズのタップ４が孔奥まで進入される（図４を参照）。下孔３に形成された螺旋溝間の円筒状壁面３ａ（図５を参照）における粗質な春材をはじめ春材よりも硬質な秋材もかき乱しにより削り取りつつタップ４を後進させる。タップ抜け有底孔６の開口６ａ（図６を参照）の近傍部に接着剤７を注入する。ラグスクリュー１をタップ抜け有底孔６で螺進させつつラグスクリュー先端部により接着剤７を孔内に押散し（図７を参照）、タップ抜け有底孔６とラグスクリュー１との間に接着剤を充満させる（図１を参照）。円筒状壁面３ａのかき乱し面に膠着して形成された接着剤固化層１２でもってねじ抜け耐力の向上が図られるとともに、タップ抜け有底孔６の内部にラグスクリュー１の歯面との間にガタの生じない雌ねじが形成され、ラグスクリューが下孔に不動状態とされる。
【発明の効果】
【００１１】
本発明によれば、タップの進入より下孔に螺旋溝孔を形成させた後に、そのタップを引き抜くことによって螺旋溝間の円筒状壁面における粗質な春材をはじめ秋材もかき落とすようにし、タップ抜け有底孔の開口近傍部に注入された接着剤を螺進するラグスクリューにより孔内で押散して、タップ抜け有底孔とラグスクリューとの間に接着剤を充満させるようにしたので、かき乱し面に膠着した接着剤固化層を形成させることができ、ねじ抜け耐力の向上が図られる。これは木製トラス部材側の荒らされた木肌に接着剤が強力に付着することで得られるものである。タップ抜け有底孔内にラグスクリューの歯面との間で軸方向のガタの生じない雌ねじが形成されることにもなって、緩み阻止効果も増強しておくことができる。
【図面の簡単な説明】
【００１２】
【図１】本発明に係るラグスクリューの木製構造部材螺着方法によって成形された接着剤固化層ならびにそれに固定されたラグスクリューの木製構造部材における縦断面図。
【図２】木製構造部材の木口から長手方向に延びる下孔をドリルにより形成している様子を示す縦断面図。
【図３】下孔にタップを立てて螺旋溝を形成している様子を示す縦断面図。
【図４】タップが孔底に到達したときの縦断面図。
【図５】タップの下孔内後進によりかき乱し拡径部が形成されている様子を示す縦断面図。
【図６】タップ抜け有底孔に接着剤を供給する様子を示す縦断面図。
【図７】タップ抜け有底孔へのラグスクリュー進入による接着剤の押散、およびかき乱し拡径部に膠着した接着剤固化層成形の様子を示す縦断面図。
【図８】接着剤固化層を含むタップ抜け有底孔の構造部材縦断面図および左端面略図。
【図９】接着剤固化層単体の縦断面図。
【図１０】接着剤固化層単体の内面からの斜視図。
【図１１】図１４におけるＢ−Ｂ線矢視拡大図。
【図１２】エンドディスクとラグスクリューとの取付関係図。
【図１３】ノードを介して接合された木製構造部材の外観図。
【図１４】木製構造部材の接合箇所における一例の縦断面図。
【発明を実施するための形態】
【００１３】
以下に、本発明に係るラグスクリューの木製構造部材螺着方法を、その実施の形態を表した図面に基づいて詳細に説明する。図１３はトラス構造物を形成すべく、ノード２２を介して左右二つの木製構造部材２４，２４が接合されている様子を示す。ノード２２の表面には幾つもの方向へ木製構造部材を接合することができるようにノード孔２２ａが形成され、継手部材２１を構成する図１４に示す接合ボルト２８が螺着できるようになっている。継手部材２１はノード側接合機構２３と木製構造部材側接合機構２５とからなるが、本発明は木製構造部材側の接合機構２５で使用されるラグスクリュー１の木製構造部材２４に対する螺着の新規な方法を提案するものである。
【００１４】
ラグスクリュー１は、木製構造部材の一方の木口１０において図１１のように例えば４本が使用される。このラグスクリューは図１２に示すようにエンドディスク９を座金的に使用し、ヘッドが直接接触しないようにして木口１０の保護を図っている。それだけでなく、それぞれのラグスクリューの締結力を木口で均すように軸荷重の分散機能も果たす。ちなみに、エンドディスク９は図１４に示すようにエンドコーン２６と左ねじ２７で螺合され、最終的に六角スリーブ２９を右回転させて接合ボルト２８をノード２２にねじ込むとき、緩みが生じないように配慮されている。コイルスプリング３０は接合ボルト２８の先端を六角スリーブ２９内に退避させた後に弾発力を発揮して、接合ボルト端をノード孔２２ａに臨ませたとき、螺進する接合ボルト２８の後押しをするものである。
【００１５】
このようなトラス構造物を形成するにおいて、構造材が木製である場合、とりわけ緻密度の低い材質の丸太材、例えば杉といった粗い春材を有する木種の場合といえども、ラグスクリューのねじ抜け耐力の低下は許されない。ラグスクリューは秋材の箇所にも螺着されるとはいえ材質が粗い春材の箇所にも螺着することは避けられないから、ラグスクリューにおいてはねじ抜け耐力にばらつきの少ないことが望まれる。
【００１６】
以下に、杉といった春材の粗い長尺な木製構造部材の木口からその構造部材長手方向に延びる下孔にラグスクリューを螺着させる方法を、順を追って説明する。それは、木製構造部材の木口から長手方向に延びる下孔を形成する工程、下孔にタップを立てての螺旋溝を成形する工程、タップの下孔後進によるかき乱し拡径部を形成する工程、かき乱し拡径部を持ったタップ抜け有底孔へ接着剤を供給する工程、タップ抜け有底孔へのラグスクリュー進入による接着剤の押動拡散とそれによるねじ間に接着剤を充満させる工程からなるものである。
【００１７】
図を参照しながら、タップ抜け有底孔内にねじ抜け耐力を高めた雌ねじを形成し、バックラッシュ（背隙、ガタ）のないラグスクリューの不動螺着を達成する工程を順次見ていく。まず、ラグスクリュー１（図１を参照）の谷径ｄL1に等しいかそれより大きいサイズの外径ＤD （図２を参照）をもったドリル２によって下孔３を形成する。通常はＤD ＝ｄL1＋１ｍｍとしておけばよい。次に述べるタップの谷径もラグスクリューの谷径に等しいかそれより大きいサイズに選定される。ラグスクリューの谷径より小さいサイズの下孔ではタップを進行させることができなくなるからである。ちなみに、穿孔用ドリルの最大径ＤD max はＭ１２の場合ＤL −２ｍｍ程度（ＤL ：ラグスクリューの外径）、Ｍ１６の場合ＤL −３ｍｍ程度としておけばよい。ラグスクリューのねじ山と螺着する雌ねじを下孔壁面に形成する余地を残しておくことができればよいからである。
【００１８】
図３に示すように、形成されたその下孔３には、ラグスクリュー１のねじピッチｐL と同じねじピッチｐT であるが、谷径ｄT1はラグスクリューの谷径ｄL1に等しいかそれらよりは大きいサイズのタップ４が立てられる。通常はタップの谷径ｄT1がラグスクリューのそれと等しいものでよい。それより少し大きいサイズのタップを使用するなら、ラグスクリューの螺進は余裕あるものとなる。一方、タップ４の外径ＤT はラグスクリューの外径ＤL より大きくしたサイズとされる。このタップの外径ＤT がラグスクリューの外径ＤL より少し大きいサイズとなるから、厳格に言えばタップの刻み角θT ＝ tan-1（ｐT ／πＤT ）とラグスクリューの刻み角θL ＝ tan-1（ｐL ／πＤL ）との間に違いが生じることになる。しかし、それは僅かでありしかも雌ねじ側が変形容易な木質であるから、ほとんど問題となることはない。
【００１９】
図４のように孔奥まで進入したタップ４は、図５に示すように逆回転させて引き出される。このタップの後進（引き抜き）は、下孔３に形成された螺旋溝間の円筒状壁面３ａにおける粗質な春材をはじめやや硬質の秋材もかき乱す。この「かき乱し」は、タップを後進させるとき生じる手振れなどにより達成される。タップは下孔センターに対して自然と交差したりその交差姿勢を僅かであっても変化させながら抜き出されるから、進入時に形成した螺旋溝間の円筒状壁面に接触する。その箇所が春材（年輪間の柔らかい部分）であればそれを簡単に剥ぎ取るなどして欠落させ、秋材（堅い年輪）のところでも金属タップの歯面が当たるなどすれば押し潰される。図５の右箇所の円内から取り出して濃く示した部分５が、タップによるかき乱しにより削り取られた箇所の断面を示す。結果的に、下孔はかき乱し拡径部を持ったタップ抜け有底孔６となる。言うまでもなく、そのかき乱し拡径部の径ｄS は当然にタップ４の谷径ｄT1より大きい。
【００２０】
このようにして形成されたタップ抜け有底孔６は、その中に残る木くずが除去された後、その開口近傍部に、図６に示すように、エポキシ樹脂などの接着剤７が注入される。例えば「あと施工アンカー」工事などにおいては、孔に接着剤を供給するのは孔奥に対してである。アンカーを進入させると、その先端部が接着剤を排除しようとするから、その排除された分の接着剤は孔壁に沿って孔開口に向け上昇（逆流）する。これによって空気も押し出されるから、エア溜まりのない接着剤層が形成される。それは下孔が連続したストレート壁を持つ円筒形であるからであるが、タップ抜け有底孔６においてはタップ抜け有底孔とラグスクリューとの間に残る空間がいりくんでいて複雑であり、接着剤の溢流的流動を期待するには無理がある。
【００２１】
そこで、試行錯誤を繰り返すことになるが、如何ほどの量をタップ抜け有底孔の開口６ａに注入すれば、ラグスクリューの全長にわたって充填することができるかを調査する。接着剤の量が少なければ樹脂抜け箇所が生じる。多すぎるとラグスクリューの所定長さの進入が阻害される。いわゆる適量を見つけることが課題の一つでもある。発明者による研究では、軸長にもよるが、Ｍ１２のラグスクリューに対しての樹脂注入量は４ｃｃ（＝４ミリリットル）、Ｍ１６に対しては８ｃｃでよいことが突きとめられた。従って、使用可能時間に余裕の少ない主剤と硬化剤との混練物を、このような実地検証された量だけの調合とすればよい。接着剤の歩留りが高くなれば、工費の無用の高騰も抑えられる。
【００２２】
タップ抜け有底孔の開口に所定量の接着剤が、例えば「あと施工アンカー」用注入機を使用するなどして注入されるが、その注入機は、樹脂カートリッジ（エポキシ樹脂主剤と硬化剤を格納）、ミキシングノズル、ガンからなっている。主剤と硬化剤はミキシングノズルの中で混合され、ガン８から調合済みのエポキシ樹脂７が吐出される。樹脂は、適度の粘性を持っているので木製構造部材の木口に垂らすこともなければ、筆塗り時に課せられた木製構造部材の立て置きやその支持の必要もなく、塗布作業者の力量の違いによる不均一厚みの発生もなくなる。
【００２３】
ちなみに、座金としてのエンドディスク９は図示しないピンなどによって位置決めしてから木口１０にあてがわれ、ジャッキにより次に述べる爪を圧入して密着させた後に接着剤が注入される。エンドディスク９の周縁部分に突設されている爪１１はエンドディスクと同心状のリングとされており、木口の周縁部に突き刺さる。図１１に示したように、この爪１１がラグスクリュー１の進入により生じたひび割れ３１の外方への進行を阻止し、それとともに木口１０の事後的な膨脹変形等も抑止する。
【００２４】
最後に、図７のように、ラグスクリュー１をタップ抜け有底孔６に螺進させつつラグスクリュー先端部により接着剤７を孔奥まで押動しつつ拡散させる。図１に示したごとくラグスクリュー１により孔奥すなわち孔底３ｂに到達するまで押動された接着剤７は、タップ抜け有底孔とラグスクリューとの間に残る空間を埋める。養生期間をおいて硬化すると接着剤固化層１２としてのライニングが形成される。この固化層は木製構造部材側のかき乱し拡径部に膠着しているから木製構造部材との一体化は強固になされ、ねじ抜け耐力は檜に勝とも劣らないものになる。それゆえ、安価な杉材の構造部材への使用の途も開かれる。
【００２５】
図８はラグスクリューを省いて描かれたものであって、ラグスクリューを抜き取ることができることを意味していない。孔底３ｂに押し込まれた部分の接着剤も固化して残っている。この孔底の接着剤７ａは余剰塊であるものの、ねじ間充填部の略円筒の形状の一体性を高め従って固化層１２の捩じり剛性の向上等にも多少は寄与する。図９はその接着剤固化層１２の単体を表したものである。図１０は成形された固化層１２を内部から見た斜視図である。図中の上部の色の薄い箇所Ａがねじ間を埋める充填層である。その上端はねじ山に準じた山状部１２ａで、それに連なる非ねじ山部１２ｂ（螺旋溝間の円筒状壁面）もほとんどエア溜まりなく連なる。なお、若干のエア溜まりが残存したとしても、機能的には特に問題となることはない。
【００２６】
その図において、上は小さな波１３を打ったように表されているが、これはタップ抜け有底孔６の内面がタップの後進時にかき乱された木肌となっていることを意味し、その凹凸が木製構造部材と接着剤固化層とのずれを阻止する。ねじ山に準じた山状部１２ａよりは厚みのひときわ大きい非ねじ山部１２ｂは、図５中符号５で示した欠け落ちによって下孔径よりも拡径したことによる厚肉化が図られている。固化層の内面は機械的に成形されたラグスクリューの表面に密着する関係で極めて滑らかになっている。しかし、この固化層はラグスクリューとの間に軸方向のガタを与えることがないので、ラグスクリューの固定はゆるぎないものとなる。
【００２７】
本方法によれば、木製トラス部材側の荒れた木肌（かき乱し面）には接着剤固化層が強力に膠着する結果、著しく向上したねじ抜け耐力が発揮される。杉などの緻密さに欠ける木質材であっても、ねじ抜け耐力については少なくとも檜以上に改質することができる。木製トラス構造物の構築にあたっての木種選定の幅が拡げられることになるのは言うまでもない。また、タップ抜け有底孔内に歯面間ガタのない雌ねじが形成されるから緩み阻止力が増大し、下孔にラグスクリューを不動状態にした完全螺着固定が達成される。
【００２８】
ちなみに、木材にタップを立てて雌ねじを予め形成しておくことはあるが、その全ては木製ボルトを螺着させるためである。金属性のラグスクリューを螺着させるために木材に予めタップを立ててねじ孔を形成しておくという思想は原則的に存在しない。何故なら、金属製ラグスクリューと木材とは硬さが違いすぎる結果、タップによって下孔に螺旋溝を形成しておいたとしても、ラグスクリューの進入で成形されている螺旋溝が破損されやすく、ねじ抜け耐力が却って激減するからである。ラグスクリューはドリルで穿孔された単なる直線壁孔に対してセルフタッピング的に螺進・螺着させていくねじ棒として使用されるものである点で木ねじと同じ概念である。しかし、本発明におけるラグスクリューは構造部材側とラグスクリュー側とに強力に付着する接着剤固化層なる鎧を着せた格好となっている点で、木ねじの螺着概念とは著しく異なる。木製構造部材としてとりわけ緻密度の低い材質の丸太材が用いられる場合に特に好適となるラグスクリュー螺着方法が提供されていることに注目すべきである。
【符号の説明】
【００２９】
１…ラグスクリュー、２…ドリル、３…下孔、３ａ…円筒状壁面、３ｂ…孔底、４…タップ、５…濃く示した部分、６…タップ抜け有底孔、６ａ…開口、７……接着剤、１０…木口、１２…接着剤固化層、２４…木製構造部材、ＤD …ドリルの外径、ｄL1…ラグスクリューの谷径、ＤL …ラグスクリューの外径、ｄT1…タップの谷径、ＤT …タップの外径、ｐT …タップのピッチ、ｐL …ラグスクリューのピッチ。
【図１】
0005830304.tif 000002
【図２】
0005830304.tif 000003
【図３】
0005830304.tif 000004
【図４】
0005830304.tif 000005
【図５】
0005830304.tif 000006
【図６】
0005830304.tif 000007
【図７】
0005830304.tif 000008
【図８】
0005830304.tif 000009
【図９】
0005830304.tif 000010
【図１０】
0005830304.tif 000011
【図１１】
0005830304.tif 000012
【図１２】
0005830304.tif 000013
【図１３】
0005830304.tif 000014
【図１４】
0005830304.tif 000015